Composition isolante et ignifugée pour recouvrement de barre d’interconnexion de batterie électrique comprenant en poids : (a) de 30 à 65%, en particulier de 30 à 63,9%, notamment de 30 à 60% d’au moins un polyamide aliphatique semi-cristallin, (b) de 15 à 40%, en particulier de 15 à 30% d’au moins un polyamide semi-aromatique, (c) de 15 à 30%, en particulier de 20 à 25% d’au moins un ignifugeant de type phosphinate, (d) de 5 à 20%, en particulier de 5 à 15% d’au moins une polyoléfine fonctionnalisée, (e) de 0 à 6%, en particulier de 1 à 6% notamment entre 2 et 4% d’au moins un plastifiant. (f) de 0 à 10%, en particulier de 0,1 à 5% d’au moins un d’additifs la somme des constituants (a) à (f) étant égale à 100%. Composition selon la revendication 1, caractérisée en ce que le polyamide est un polyamide à longue chaîne présentant un nombre de carbone par atome d’azote supérieure ou égal à 8, en particulier supérieur ou égal à 9, notamment supérieur ou égal à 10. Composition selon la revendication 2, caractérisée en ce que ledit polyamide à longue chaîne est choisi parmi le PA610, PA612, PA1010, PA1012, PA11 et PA12. Composition selon la revendication 1 ou 2, caractérisée en ce que ledit au moins un polyamide aliphatique semi-cristallin est choisi parmi le PA1010, PA1012, PA11 et PA12, en particulier parmi le PA11 et le PA12, notamment le PA11. Composition selon l’une des revendications 1 à 4, caractérisée en ce que ledit polyamide semi-aromatique est un polyamide de formule MXDY dans laquelle MXD correspond à la méta-xylylène diamine et Y est un acide dicarboxylique aliphatique en C6 à C18, notamment en C9 à C18, en particulier en C9 à C12. Composition selon la revendication 5, caractérisée en ce que ledit polyamide semi-aromatique de formule MXDY est choisi parmi MXD6, MXD10 et MXD12, en particulier MXD10. Composition selon l’une des revendications 1 à 6, caractérisée en ce que l’ignifugeant est un sel métallique choisi parmi un sel métallique de l’acide phosphinique, un sel métallique de l’acide diphosphinique, un polymère contenant au moins un sel métallique de l’acide phosphinique, un polymère contenant au moins un sel métallique de l’acide diphosphinique. Composition selon l’une des revendications 1 à 7, caractérisée en ce que la polyoléfine est réticulée. Composition selon l’une des revendications 1 à 8, caractérisée en ce que les additifs sont choisis parmi les antioxydants, les pigments colorés et les synergistes d’ignifugation, notamment les synergistes azotés, en particulier à base de mélamine. Composition selon l’une des revendications 1 à 9, caractérisée en ce qu’elle est dépourvue de polyéther block amides (PEBA). Composition selon l’une des revendications 1 à 10, caractérisée en ce qu’elle est dépourvue fibres de renfort. Utilisation d’une composition telle que définie dans les revendications 1 à 11, pour recouvrir isoler et ignifuger une barre d’interconnexion de batterie électrique. Utilisation selon la revendication 12, caractérisée en ce que ladite barre d’interconnexion est située à l’intérieur et/ou à l’extérieur de batteries électriques, en particulier de batteries électriques de véhicule, en particulier de véhicule automobile. Procédé de préparation d’une barre d’interconnexion de batterie électrique recouverte isolée et ignifugée comprenant une étape d’extrusion d’une composition telle que définie dans l’une des revendications 1 à 11 sur une barre d’interconnexion de batterie électrique, ou une étape de recouvrement par poudre de ladite composition sur une barre d’interconnexion de batterie électrique.